(57)【特許請求の範囲】
【請求項１】
ステンレススチールであって、
（１）前記ステンレススチールは、質量百分率が０．０１％〜０．１％のＣ、０．０５％〜０．２％のＮ、０．０３％以下のＰ、０．００３％以下のＳ、０．５％〜１％のＳｉ、１．０％〜２．０％のＭｎ、１５％〜１７％のＣｒおよび５％〜７％のＮｉを含有し、残りはＦｅであり、
（２）前記ステンレススチールはオーステナイトおよび歪み誘起マルテンサイト組織を含み、歪み誘起マルテンサイト組織は拡散分布され、紡錘形の形状を有しており、その長軸の平均寸法は５０〜１０００ｎｍであり、短軸の平均寸法は２０〜５００ｎｍであり、歪み誘起マルテンサイト組織のステンレススチールにおける体積百分率は１％〜２０％であり、歪み誘起マルテンサイト組織とオーステナイト組織とのインターフェースには元素偏析層が存在し、該偏析層の厚さは１〜２０ｎｍであり、層内におけるＮｉ、Ｍｎ、Ｎ、Ｓｉ元素のモル含有量はそれぞれ各元素のステンレススチールにおける平均モル含有量の１．２〜３倍である、
ことを特徴とするステンレススチール。
【請求項２】
請求項１に記載のステンレススチールの加工方法であって、
オーステナイト系ステンレススチールの原料を固溶化処理し、冷却して試料を取得し、原料の化学元素の組成は、質量百分率が０．０１％〜０．１％のＣ、０．０５％〜０．２％のＮ、０．０３％以下のＰ、０．００３％以下のＳ、０．５％〜１％のＳｉ、１．０％〜２．０％のＭｎ、１５％〜１７％のＣｒおよび５％〜７％のＮｉであり、残りがＦｅであるステップ（ａ）と、
試料を室温において一定の程度に変形させ、変形過程は、マルチパスの小さい変形において変形量を徐々に増やす方式によって行い、各パスの変形量は０．０１〜０．１であり、累積変形量は０．３以下であるステップ（ｂ）と、
ステップ（ｂ）により処理された試料をアニーリング処理し、冷却してステンレススチールを取得し、ここで、アニーリング温度は５０〜５５０℃であり、アニーリング時間は１０ｍｉｎ〜１００ｈであるステップ（ｃ）と、
を含む、ことを特徴とするステンレススチールの加工方法。
【請求項３】
前記ステンレススチールの加工方法はステップ（ａ）〜（ｃ）で構成されている、
ことを特徴とする請求項２に記載のステンレススチールの加工方法。
【請求項４】
ステップ（ａ）において、固溶化処理の温度は１０５０℃〜１１５０℃であり、保温時間は１ｍｉｎ〜２ｈである、ことを特徴とする請求項２または３に記載のステンレススチールの加工方法。
【請求項５】
ステップ（ａ）において、冷却方式は水焼入れまたは油焼入れである、ことを特徴とする請求項２または３に記載のステンレススチールの加工方法。
【請求項６】
ステップ（ｂ）において、変形方式は圧延、スタンピング、鍛造または引抜きである、ことを特徴とする請求項２または３に記載のステンレススチールの加工方法。
【請求項７】
ステップ（ｃ）において、加熱方式は炉加熱であり、冷却方式は炉冷却または空気冷却である、ことを特徴とする請求項２または３に記載のステンレススチールの加工方法。
【発明の詳細な説明】
【技術分野】
【０００１】
本発明は高強度かつ高靭性のステンレススチール材料およびその加工方法に関し、具体的には高降伏強度かつ高伸び率を有するステンレススチールおよびその加工方法に関する。
【背景技術】
【０００２】
自動車産業は国民経済の発展、技術の進歩および社会の現代化に影響を与える基幹産業であり、重要な地位を有し、我が国では、自動車産業の発展を加速化することを明確に提唱している。自動車産業の発展は鉄鋼材料と密接に関連し、自動車製造業は薄鋼板の最大のユーザであり、燃料消費量を削減し、エネルギーを節約するために、自動車は軽型化の方向へ進まなければならない。このため、自動車用鋼板に対する要求は益々高くなっている。
【０００３】
ＦＡＷアウディＡ６、上海フォルクスワーゲンＢ５、上海通用のＢｕｉｃｋセダンおよび一部のファミリーカー等は、高強度、亜鉛めっき鋼板およびレーザー溶接鋼板等を大量に採用している。フォルクスワーゲンシリーズセダン用鋼板はドイツ規格を採用しており、種類は溶融亜鉛めっき、電気亜鉛めっきおよび高強度鋼板などに関わり、最大１８００ｍｍの幅に達し、最大４ｍｍの厚さに達している。シトロエンセダン用鋼板はフランス規格を採用し、主に溶融亜鉛めっきであり、シャレードセダン用鋼板は日本規格を採用し、主に合金化溶融亜鉛めっきであり、チェロキージープ用鋼板はアメリカ規格を採用し、溶融亜鉛めっきおよび合金化溶融亜鉛めっきを併用している。
【０００４】
熱間圧延された高強度鋼板はフレームなどの大きな応力を受ける部品、様々な車種のサイドメンバーおよびクロスメンバーなどに多く用いられ、このような鋼板は貨物自動車における使用量が大きく、貨物自動車用熱間圧延鋼板の総量の約６０％〜７０％占める。このため、高い強度が要求されるだけでなく、優れた成形性も要求されている。一般的な自動車用熱間圧延鋼板の最高強度は５００ＭＰａであり、Ｎｂ、Ｔｉなどの低合金元素を添加することによってその強度を向上させているが、成形性に影響を与えているため、その応用が制限されている。現在、強度レベルを向上させるために、二相鋼およびＴＲＩＰスチールが開発されている。
【０００５】
二相鋼（高強度鋼）  フェライト−マルテンサイト複合組織鋼板の特徴は、微細フェライトマトリックスに約１５％の硬質相が分布され、かつ原子固溶化によりさらに強化されていることである。その生産プロセスは、鋼板を圧延する際、フェライトおよびオーステナイトの二相領域にしばらく滞留し、大量のフェライト相が析出し、残留したオーステナイト相のＣ濃度が増加し、その後、急速冷却方法を用いてオーステナイト組織をマルテンサイト組織に変換させることである。スチール内は主にフェライト相であって、約８０％〜９０％であるため、その総伸び率は高く、同時に、オーステナイトからマルテンサイトに変換する際に体積が膨張して周辺部分が転位されるため、降伏強度を低減し、良好な成形性を備え、フェライト−マルテンサイト複合組織鋼板の引張強度は５５０〜６５０ＭＰａであり、新しく開発されたマルテンサイト複合組織の熱間圧延鋼板の最高強度は７８０ＭＰａであり、伸び率は２１％である。
【０００６】
ＴＲＩＰスチール（高強度鋼）  成形性の制限により、二相鋼は８００ＭＰａの強度レベルに達することができない。より高い強度の需要を満たし、強度と可塑性との矛盾を解決するために変態誘起塑性鋼が開発され、ＴＲＩＰスチールと略称する。ＴＲＩＰスチールは高伸び性かつ高強度鋼板の期待の星として登場している。ＴＲＩＰスチールの成分は主にＣ−Ｍｎ−Ｓｉ合金系であり、その成分の特徴は、炭素の含有量が低く、合金化の度合いが低く、鋼質が純粋のことである。その生産プロセスは、熱間圧延する際、二相領域クリティカルアニーリングおよびベイナイト変換領域保温の熱処理プロセスを採用し、フェライト、ベイナイトおよび約１０％の残留オーステナイトの三相組織を有し、１０％の残留オーステナイトを有する熱間圧延鋼板は加工成形する際に、残留オーステナイトがマルテンサイト組織に徐々に変換し、硬化によって局所変形を克服し、総伸び率を向上させる。高強度はマルテンサイト、ベイナイトおよび合金元素固溶強化の共通の寄与から由来する。ＴＲＩＰスチールの性能変化の範囲は、降伏強度が３４０ＭＰａ〜８６０ＭＰａであり、引張強度が６１０ＭＰａ１０〜８０ＭＰａであり、伸び率が２２％〜３７％である。
【０００７】
自動車の軽量化および安全性能要求のさらなる向上に伴い、自動車用高強度鋼、特にバンパー用鋼に対して、より高い靭性が要求されている。一般的には、鋼板が１０００ＭＰａ以上の降伏強度および３０％以上の伸び率を有するように要求されている。このような高性能指標は上記二相鋼およびＴＲＩＰのいずれも達成不可能な性能レベルである。このため、新型で先進的な高強度かつ高靭性スチールの開発を切実に必要としている。
【発明の概要】
【発明が解決しようとする課題】
【０００８】
本発明は、高強度かつ高靭性のステンレススチールおよびその加工方法を提供することによって、従来材料の加工技術に固有する強度と可塑性とのトレードオフの矛盾を解決することを目的とする。
【課題を解決するための手段】
【０００９】
上記技術的課題を解決するために、発明者は様々な研究を行った結果、３ＸＸ系ステンレススチールにおいて、所定の母材の基本成分を除き、さらに組織および加工条件を限定する必要があり、拡散分布されたナノマルテンサイトおよびインターフェース元素の偏析によるマルテンサイト失活効果を利用して高強度かつ高靭性の総合的な性能を実現することを見出した。
【００１０】
本発明に用いられた技術的課題の解決手段は、以下のとおりである。
本発明に係るステンレススチールは、
（１）前記ステンレススチールは重量百分率が０．０１％〜０．１％のＣ、０．０５％〜０．２％のＮ、０．０３％以下のＰ、０．００３％以下のＳ、０．５％〜１％のＳｉ、１．０％〜２．０％のＭｎ、１５％〜１７％のＣｒおよび５％〜７％のＮｉを含有し、残りがＦｅであり、各化学成分において、ＰおよびＳは不純物であり、
（２）前記ステンレススチールはオーステナイトおよび歪み誘起マルテンサイト組織を含み、マルテンサイトは不規則な紡錘体に近似する形状であり、その長軸の平均寸法は５０〜１０００ｎｍであり、短軸の平均寸法は２０〜５００ｎｍであり、マルテンサイトのステンレススチールにおける体積百分率は１％〜２０％であり、マルテンサイトとオーステナイトとのインターフェースには元素偏析層が存在し、該偏析層の厚さは１〜２０ｎｍであり、層内におけるＮｉ、Ｍｎ、Ｎ、Ｓｉ元素の含有量はそれぞれ各元素のステンレススチールにおける平均含有量の１．２〜３倍である、
との特徴を有する。
【００１１】
本発明に係る上記ステンレススチールの加工方法は、
化学元素の組成が要求を満たしている原料を固溶化処理し、冷却して試料を取得し、原料の化学元素の組成は、重量百分率が０．０１％〜０．１％のＣ、０．０５％〜０．２％のＮ、０．０３％以下のＰ、０．００３％以下のＳ、０．５％〜１％のＳｉ、１．０％〜２．０％のＭｎ、１５％〜１７％のＣｒおよび５％〜７％のＮｉであり、残りがＦｅであるステップ（ａ）と、
試料を室温において一定の程度変形させ、変形過程はマルチパスの小さい変形（ｔｈｒｏｕｇｈ  ｍｕｌｔｉ−ｐａｓｓ  ｓｍａｌｌ  ｄｅｆｏｒｍａｔｉｏｎ）において変形量を徐々に増やす方式によって行い、各パスの断面収縮率の増加量は０．０１〜０．１であり、累積総断面収縮率は下の式（１）を満たし、
１−ｅｘｐ｛−β［１−ｅｘｐ（−αε）］ｎ｝＜０．３                  （１）
εは断面収縮率であり、αは積層欠陥エネルギー（ＳＦＥ）に関連するパラメータであり、関連する積層欠陥エネルギーのαに対応するデータを調べることによってαが得られ、βは該試料のマルテンサイト相変態化学的駆動エネルギーに関連するパラメータであり、化学的駆動エネルギーのβに対応するデータを調べることによってβを求めることができ、ｎは前指数因子であり、一般的には２を取るステップ（ｂ）と、
ステップ（ｂ）により処理された試料をアニーリング処理し、冷却してステンレススチールを取得し、ここで、アニーリング温度は５０〜５５０℃であり、アニーリング時間は１０ｍｉｎ〜１００ｈであるステップ（ｃ）と、
を含む。
【００１２】
ステップ（ａ）において、高強度を取得し、オーステナイト領域を拡大するために、原料にＣおよびＮ元素を添加しているが、Ｃの含有量が０．１％を超える場合またはＮの含有量が０．２％を超える場合、粒界にＣｒ炭化物が析出して、鋼材の可塑性を低下させるため、その上限をそれぞれ０．１％および０．２％に定める。室温において該ステンレススチールに歪み誘起マルテンサイト効果を持たせるために、原料にＣｒおよびＮｉ元素を添加しているが、ＣｒおよびＮｉ元素を過剰に添加する場合、材料の積層欠陥エネルギーが高過ぎて室温においてマルテンサイト相変態が発生することができず、添加が少なすぎると、材料が冷却過程においてマルテンサイトに相変態することが早すぎてしまうため、ＣｒおよびＮｉ元素の含有量をそれぞれ１５％〜１７％および５％〜７％に限定する。
【００１３】
さらに、ステップ（ａ）において、固溶化処理の温度は１０５０℃〜１１５０℃であり、保温時間は１ｍｉｎ〜２ｈであり、冷却方式は水焼入れまたは油焼入れである。
【００１４】
本発明は高強度を取得し、前述の歪み誘起マルテンサイト効果を利用するために、ステップ（ｂ）では室温において試料に対して一定の程度の加工変形を行なうことにより、一部のオーステナイトをマルテンサイトに変換させる。マルテンサイトの含有量が少な過ぎると、強化効果が顕著でないが、マルテンサイトの含有量が高過ぎると、可塑性に深刻な影響を与えるため、マルテンサイトの含有量を１％〜２０％にコントロールする。マルテンサイトの強化作用を効果的に発揮させるために、マルチパスの小さい変形の変形方式によって、発生した歪み誘起マルテンサイトを不規則な紡錘体に近似する形状にし、その長軸の平均寸法は５０〜１０００ｎｍであり、短軸の平均寸法は２０〜５００ｎｍである。さらに、ステップ（ｂ）において、変形方式は圧延、スタンピング、鍛造または引抜きである。ここで、積層欠陥エネルギーおよび相変態駆動エネルギーは、いずれも材料の化学成分により決定され、材料の化学成分が決定された場合、その対応する積層欠陥エネルギーおよび相変態駆動エネルギーも決定される。積層欠陥エネルギーは、下の式（２）によって算出することができる。
ＳＦＥ＝−５３＋６．２（％Ｎｉ）＋０．７（％Ｃｒ）＋３．２（％Ｍｎ）＋９．３（％Ｍｏ）                                                              （２）
式（２）において、％Ｎｉ、％Ｃｒ、％Ｍｎおよび％Ｍｏはこれらの元素のステンレススチールにおけるそれぞれの重量百分率を表す。
【００１５】
本発明のステップ（ｃ）では、可塑性を低下させない条件において、さらに降伏強度を向上させるために、ステップ（ｂ）によるマルチパスの小さい変形後の試料に対し、長時間の低温アニーリングを行う。Ｎｉ、Ｍｎ、ＳｉおよびＮがオーステナイト拡張元素であるため、それらのマルテンサイトにおけるエネルギーはオーステナイトにおけるエネルギーよりも高く、マルテンサイトからオーステナイトへ拡散する傾向がある。本発明の５０〜５５０℃における１０ｍｉｎ〜１００ｈのアニーリング処理によって、上記元素を拡散させ、マルテンサイトとオーステナイトとのインターフェースに集中させてインターフェース偏析領域を生成し、該偏析領域の生成は、マルテンサイト周りがより安定したオーステナイトに囲まれて拘束され、後続の変形において継続して生長することができずに不活性化し、それにより試料を変形過程において改めて転位運動、堆積によってマルテンサイトの核形成を誘起しなければならないようにする。さらに、ステップ（ｃ）において、加熱方式は炉加熱であり、冷却方式は炉冷却または空冷である。
【００１６】
本発明の好ましい前記ステンレススチールの加工方法は、ステップ（ａ）〜（ｃ）で構成されている。
【発明の効果】
【００１７】
本発明の室温における変形により製造されたステンレススチールの降伏強度は６００ＭＰａ以上に達し、伸び率は３０％に達し、後続のアニーリングによって試料の降伏強度は１０００ＭＰａ以上に向上し、伸び率は３０％以上に維持される。したがって、本発明により製造されるステンレススチールは、高強度かつ高靭性を備えているだけでなく、従来材料の加工技術に固有する強度と可塑性とのトレードオフの矛盾を回避している。
【図面の簡単な説明】
【００１８】
【図１】本発明の実施例１に係る工学的応力歪み曲線であり、図において、１は室温における加工変形により得られた試料であり、２は室温における加工後、さらに長時間の低温アニーリングにより得られた試料である。
【図２】本発明におけるＸ線のスペクトル線であり、図において、１は実施例１の室温における加工変形により得られた試料であり、２は実施例１７の室温における加工変形により得られた試料である。
【図３】本発明の実施例３に係る室温における加工変形により得られた試料の透過型電子顕微鏡の中心暗視野の写真であり、写真における白くて明るい領域はマルテンサイトである。
【図４ａ】本発明の実施例１に係る室温における変形かつ低温熱処理後に得られた試料の３次元アトムプローブ結果のインターフェース元素の偏析領域分布図である。
【図４ｂ】本発明の実施例１に係る室温における変形かつ低温熱処理後に得られた試料の３次元アトムプローブ結果のマトリックスおよびインターフェースにおけるＣｒ、Ｎｉ、Ｍｎ、ＳｉおよびＮ元素の分布曲線である。
【発明を実施するための形態】
【００１９】
以下、具体的な実施例によって、本発明の技術的課題の解決手段についてさらに説明するが、本発明の保護範囲はこれらに限定されない。
【００２０】
（実施例１）
重量百分率が０．０１％のＣ、０．２％のＮ、０．０３％のＰ、０．００３％のＳ、０．５％のＳｉ、１．０％のＭｎ、１５％のＣｒおよび５％のＮｉを含有し、残りがＦｅであるスチールに対し、１０５０℃で２ｈ保温した後、水焼入れする。得られた試料を室温においてマルチパス圧延変形させるが、各パスの圧延変形量は０．０５であり、累積総変形量は０．２である。その後、得られた試料を４５０℃で２４ｈ保温し、空冷する。透過型電子顕微鏡を用いて、得られた試料内部のマルテンサイトの形状と寸法を観察し、Ｘ線回折で得られた試料のマルテンサイトの含有量を測定する。「ＧＢ／Ｔ２２８．１−２０１０  金属材料引張試験の第１部分：室温試験方法」に基づいて引張試験を行い、試料の降伏強度および伸び率を測定する。３次元アトムプローブを用いて、試料におけるマルテンサイト周りの成分を測定する。
【００２１】
（実施例２）
用いられた材料成分は０．１％のＣ、０．２％のＮ、０．０３％のＰ、０．００３％のＳ、０．５％のＳｉ、１．０％のＭｎ、１５％のＣｒおよび５％のＮｉで、残りはＦｅであり、その他の内容はいずれも実施例１と同様である。
【００２２】
（実施例３）
用いられた材料成分は０．１％のＣ、０．０５％のＮ、０．０３％のＰ、０．００３％のＳ、０．５％のＳｉ、１．０％のＭｎ、１５％のＣｒおよび５％のＮｉで、残りはＦｅであり、その他の内容はいずれも実施例１と同様である。
【００２３】
（実施例４）
用いられた材料成分は０．０５％のＣ、０．１％のＮ、０．０２％のＰ、０．００１％のＳ、０．５％のＳｉ、１．０％のＭｎ、１５％のＣｒおよび５％のＮｉで、残りはＦｅであり、その他の内容はいずれも実施例１と同様である。
【００２４】
（実施例５）
用いられた材料成分は０．０５％のＣ、０．１５％のＮ、０．０２％のＰ、０．００１％のＳ、１％のＳｉ、２．０％のＭｎ、１５％のＣｒおよび５％のＮｉで、残りはＦｅであり、その他の内容はいずれも実施例１と同様である。
【００２５】
（実施例６）
用いられた材料成分は０．０５％のＣ、０．１５％のＮ、０．０２％のＰ、０．００１％のＳ、０．５％のＳｉ、１．０％のＭｎ、１７％のＣｒおよび５％のＮｉで、残りはＦｅであり、その他の内容はいずれも実施例１と同様である。
【００２６】
（実施例７）
用いられた材料成分は０．０５％のＣ、０．１５％のＮ、０．０２％のＰ、０．００１％のＳ、０．５％のＳｉ、１．０％のＭｎ、１５％のＣｒおよび７％のＮｉで、残りはＦｅであり、その他の内容はいずれも実施例１と同様である。
【００２７】
（実施例８）
用いられた材料成分は０．０５％のＣ、０．１５％のＮ、０．０１％のＰ、０．００１％のＳ、０．８％のＳｉ、１．５％のＭｎ、１６％のＣｒおよび６％のＮｉで、残りはＦｅであり、その他の内容はいずれも実施例１と同様である。
【００２８】
（実施例９）
用いられた固溶化の温度は１１５０℃であり、時間は１ｍｉｎであり、冷却方式は水焼入れであり、その他の内容はいずれも実施例１と同様である。
【００２９】
（実施例１０）
用いられた固溶化の温度は１１００℃であり、時間は３０ｍｉｎであり、冷却方式は油焼入れであり、その他の内容はいずれも実施例１と同様である。
【００３０】
（実施例１１）
用いられた室温における変形方式は圧延ではなく、スタンピングであり、その他の内容はいずれも実施例１と同様である。
【００３１】
（実施例１２）
用いられた室温における変形方式は圧延ではなく、鍛造であり、その他の内容はいずれも実施例１と同様である。
【００３２】
（実施例１３）
用いられた室温における変形方式は圧延ではなく、引抜きであり、その他の内容はいずれも実施例１と同様である。
【００３３】
（実施例１４）
用いられた室温における圧延パスの変形量は０．０１であり、その他の内容はいずれも実施例１と同様である。
【００３４】
（実施例１５）
用いられた室温における圧延パスの変形量は０．１であり、累積変形量は０．３であり、その他の内容はいずれも実施例１と同様である。
【００３５】
（実施例１６）
用いられた室温における圧延の累積変形量は０．１５であり、その他の内容はいずれも実施例１と同様である。
【００３６】
（実施例１７）
用いられた室温における圧延パスの変形量は０．０１であり、累積変形量は０．１であり、その他の内容はいずれも実施例１と同様である。
【００３７】
（実施例１８）
室温における圧延後に用いられたアニーリングプロセスは、５５０℃で行った１０ｍｉｎのアニーリングであり、その他の内容はいずれも実施例１と同様である。
【００３８】
（実施例１９）
室温における圧延後に用いられたアニーリングプロセスは、５０℃で行った１００ｈのアニーリングであり、その他の内容はいずれも実施例１と同様である。
【００３９】
（実施例２０）
室温における圧延後に用いられたアニーリングプロセスは、１５０℃で行った５０ｈのアニーリングであり、その他の内容はいずれも実施例１と同様である。
【００４０】
（比較例１）
用いられた材料成分は０．２％のＣ、０．２５％のＮ、０．０３％のＰ、０．００３％のＳ、０．５％のＳｉ、１．０％のＭｎ、１５％のＣｒおよび５％のＮｉで、残りはＦｅであり、その他の内容はいずれも実施例１と同様である。
【００４１】
（比較例２）
用いられた材料成分は０．０５％のＣ、０．１％のＮ、０．０３％のＰ、０．００３％のＳ、０．５％のＳｉ、１．０％のＭｎ、２０％のＣｒおよび５％のＮｉで、残りはＦｅであり、その他の内容はいずれも実施例１と同様である。
【００４２】
（比較例３）
用いられた材料成分は０．０５％のＣ、０．１％のＮ、０．０３％のＰ、０．００３％のＳ、０．５％のＳｉ、１．０％のＭｎ、１７％のＣｒおよび９％のＮｉで、残りはＦｅであり、その他の内容はいずれも実施例１と同様である。
【００４３】
（比較例４）
用いられた材料成分は０．０５％のＣ、０．１％のＮ、０．０３％のＰ、０．００３％のＳ、０．５％のＳｉ、１．０％のＭｎ、１３％のＣｒおよび５％のＮｉで、残りはＦｅであり、その他の内容はいずれも実施例１と同様である。
【００４４】
（比較例５）
用いられた材料成分は０．０５％のＣ、０．１％のＮ、０．０３％のＰ、０．００３％のＳ、０．５％のＳｉ、１．０％のＭｎ、１７％のＣｒおよび３％のＮｉで、残りはＦｅであり、その他の内容はいずれも実施例１と同様である。
【００４５】
（比較例６）
用いられた室温における圧延の各パスの変形量は０．２であり、その他の内容はいずれも実施例１と同様である。
【００４６】
（比較例７）
用いられた室温における圧延の累積変形量は０．５であり、その他の内容はいずれも実施例１と同様である。
【００４７】
（比較例８）
室温における圧延後に用いられたアニーリングプロセスは、６５０℃で行った２４ｈのアニーリングであり、その他の内容はいずれも実施例１と同様である。
【００４８】
（比較例９）
室温における圧延後に用いられたアニーリングプロセスは、２５０℃で行った５ｍｉｎのアニーリングであり、その他の内容はいずれも実施例１と同様である。
【００４９】
上記実施例の結果は表１および表２に示すとおりである。
表１は上記実施例において、長時間の低温アニーリングにより得られた試料のマルテンサイトの含有量および寸法である。
【表１】
0006605139.tif 000002
【００５０】
表２は上記実施例において、室温における変形により得られた試料および長時間の低温アニーリングにより得られた試料の降伏強度および伸び率である。
【表２】
0006605139.tif 000003
【００５１】
表３は上記実施例において、長時間の低温アニーリングにより得られた試料の３次元アトムプローブ試験によって得られた元素の含有量である。
【表３】
0006605139.tif 000004
【００５２】
分析結果は以下のとおりである。
実施例１〜８は成分のマルテンサイトの形態、含有量および寸法に対する影響作用を考察した例である。実施例１〜８はいずれも含有量が１％〜２０％であり、長軸が１００〜１０００ｎｍであり、短軸が２０〜５００ｎｍである紡錘体のマルテンサイトを取得している。一方で、比較例１はＣおよびＮの含有量が高過ぎるため、大量のＣｒ化合物が生成し、比較例２はＣｒの含有量が高過ぎるため、フェライト領域を拡大させ、オーステナイト領域を小さ過ぎるようにさせ、マルテンサイトの含有量が高く、かつ互いに接続されてブロック状のマルテンサイトを形成するようにさせてしまい、比較例３はＮｉの含有量が高過ぎるため、オーステナイト領域を顕著に拡大させ、かつオーステナイトが安定し過ぎるため、室温における加工変形段階で歪み誘起マルテンサイト効果が発生できず、組織内にマルテンサイトが無い。また、比較例４はＣｒの含有量が低過ぎるため、Ｎｉの含有量の高過ぎに相当し、よってオーステナイトが安定し過ぎて、室温における加工変形段階で歪み誘起マルテンサイト効果が発生できず、組織内にマルテンサイトが無い。なお、比較例５はＮｉの含有量が低過ぎるため、オーステナイトが不安定し過ぎて、固溶化冷却過程において完全にマルテンサイト組織に変換される。以上の結果は、材料成分が本発明により開示された範囲を満たさない限り、合理的なマルテンサイトの含有量および寸法を得られないことを表明する。
【００５３】
実施例１、９および１０は固溶化処理方式の材料微細構造および性能に対する影響作用を考察した例である。水焼入れや油焼入れに関わらず、本発明に規定の保温温度および時間の範囲内であれば、いずれも理想的なマルテンサイト形態、含有量およびサイズの微細構造を得ることができ、低温熱処理後、強度が顕著に向上し、かつ伸び率を低下させない優れた力学的特性を示している。
【００５４】
実施例１、１１〜１３は室温における変形方式の材料微細構造および性能に対する影響作用を考察した例である。圧延、押出、鍛造または引抜きに関わらず、いずれも理想的なマルテンサイト形態、含有量およびサイズの微細構造を得ることができ、低温熱処理後、強度が顕著に向上し、かつ伸び率を低下させない優れた力学的特性を示している。
【００５５】
実施例１、１４〜１７は室温におけるパスの変形量および累積変形量の材料微細構造および性能に対する影響作用を考察した例である。本発明により限定されたパスの変形量の範囲および累積変形量の範囲内であれば、いずれも理想的なマルテンサイト形態、含有量およびサイズの微細構造を得ることができ、低温熱処理後、強度が顕著に向上し、かつ伸び率を低下させない優れた力学的特性を示している。実施例１および実施例１４から分かるように、パスの変形量が小さいほど、得られるマルテンサイトの寸法が小さく、強化効果が相対的に顕著である。パスの変形量が限定された範囲を超える場合、例えば比較例６の場合、低温処理後、強度が顕著に向上し、かつ伸び率を低下させないという効果を実現することができない。実施例１および実施例１５から分かるように、限定された範囲内の累積変形量が大きいほど、マルテンサイトの含有量が高く、強化効果も顕著であり、低温アニーリング後、伸び率が低下しない特性を維持することができる。累積変形量が制限を超える場合、例えば比較例７の場合、マルテンサイトの含有量が高く、強化が顕著であるが、伸び率が低く、高強度かつ高靭性の目的を達成することができない。
【００５６】
実施例１、１８〜２０は室温における変形後、アニーリング温度および時間の材料微細構造および性能に対する影響作用を考察した例である。本発明により限定されたアニーリング温度範囲および時間範囲内であれば、いずれも理想的なマルテンサイト形態、含有量および寸法の微細構造を得ることができ、低温熱処理後、強度が顕著に向上し、かつ伸び率を低下させない優れた力学的特性を示している。アニーリング温度が限定された範囲を超える場合、例えば比較例８の場合、マルテンサイトがオーステナイトに逆相変態し、Ｃｒ化合物を生成し、材料特性を深刻に劣化させる。アニーリング時間が短過ぎる場合、例えば比較例９の場合、合金元素は拡散および集中される時間がない。表３に示すように、明らかな元素の偏析層が生成されておらず、強度が顕著に向上し、伸び率を低下させない効果を実現することができない。
【図１】
0006605139.tif 000005
【図２】
0006605139.tif 000006
【図３】
0006605139.tif 000007
【図４ａ】
0006605139.tif 000008
【図４ｂ】
0006605139.tif 000009